(57)【要約】【課題】２回の塗布工程で隠蔽率に優れた軽量気泡コンクリート用塗料を提供することを目的とする。２回の塗布工程で軽量気泡コンクリートへの意匠性の付与が十分にでき、隠蔽率にも優れた軽量気泡コンクリート用塗料を提供することを目的とする。また、多彩感などの意匠性に優れた軽量気泡コンクリート構造体、軽量気泡コンクリート構造体の製造方法及び塗装方法を提供することを目的とする。【解決手段】第１の塗料及び第２の塗料を備える軽量気泡コンクリート用塗料であって、第１の塗料が下地塗料を含み、第２の塗料が着色高分子粒体を含有し、第２の塗料の隠蔽率が８０％以上である、軽量気泡コンクリート用塗料。【選択図】図１
2019112639.tif 000002
【特許請求の範囲】
【請求項１】
第１の塗料及び第２の塗料を備える軽量気泡コンクリート用塗料であって、
前記第１の塗料が下地塗料を含み、前記第２の塗料が着色高分子粒体を含有し、
前記第２の塗料の隠蔽率が８０％以上である、軽量気泡コンクリート用塗料。
【請求項２】
第１の塗料及び第２の塗料を備える軽量気泡コンクリート用塗料であって、
前記第１の塗料が下地塗料を含み、前記第２の塗料が少なくとも２種の着色高分子粒体を含有する多彩模様塗料を含み、
前記第２の塗料の隠蔽率が８０％以上である、軽量気泡コンクリート用塗料。
【請求項３】
前記少なくとも２種の着色高分子粒体は、粒径が４ｍｍ未満の第１の着色高分子粒体と、粒径が４ｍｍ以上の第２の着色高分子粒体と、を含む、請求項２記載の軽量気泡コンクリート用塗料。
【請求項４】
前記第１の塗料の体質顔料の含有率が、３０質量％を超えて７０質量％未満である、請求項１〜３のいずれか一項記載の軽量気泡コンクリート用塗料。
【請求項５】
前記第１の塗料の着色顔料の含有率が、０．１質量％以上１５質量％未満である、請求項１〜４のいずれか一項記載の軽量気泡コンクリート用塗料。
【請求項６】
軽量気泡コンクリートと、第１の塗料によって前記軽量気泡コンクリートの表面上に形成された第１の層と、第２の塗料によって前記第１の層の表面上に形成された第２の層と、を備え、
前記第１の塗料が下地塗料を含み、前記第２の塗料が少なくとも２種の着色高分子粒体を含有する多彩模様塗料を含む、軽量気泡コンクリート構造体。
【請求項７】
前記第２の塗料の隠蔽率が８０％以上である、請求項６記載の軽量気泡コンクリート構造体。
【請求項８】
軽量気泡コンクリート、第１の層及び第２の層を備える軽量気泡コンクリート構造体の製造方法であって、
前記軽量気泡コンクリートの表面上に、第１の塗料を塗布し、前記第１の層を形成する第１の工程と、
前記第１の層の表面上に、第２の塗料を塗布し、前記第２の層を形成する第２の工程と、を備え、
前記第１の塗料が下地塗料を含み、前記第２の塗料が少なくとも２種の着色高分子粒体を含有する多彩模様塗料を含む、軽量気泡コンクリート構造体の製造方法。
【請求項９】
前記第２の塗料の隠蔽率が８０％以上である、請求項８記載の軽量気泡コンクリート構造体の製造方法。
【請求項１０】
軽量気泡コンクリートを塗装する塗装方法であって、
前記軽量気泡コンクリートの表面上に、第１の塗料を塗布する工程と、
前記第１の塗料により形成された第１の層の表面上に、第２の塗料を塗布する工程と、を備え、
前記第１の塗料が下地塗料を含み、前記第２の塗料が少なくとも２種の着色高分子粒体を含有する多彩模様塗料を含む、軽量気泡コンクリートの塗装方法。
【請求項１１】
前記第２の塗料の隠蔽率が８０％以上である、請求項１０記載の軽量気泡コンクリートの塗装方法。
【発明の詳細な説明】
【技術分野】
【０００１】
本発明は、軽量気泡コンクリート用塗料、並びに軽量気泡コンクリート構造体、軽量気泡コンクリート構造体の製造方法及び塗装方法に関する。
【背景技術】
【０００２】
軽量気泡コンクリートは、一般に珪石や珪砂を主成分とする珪酸質原料及び石灰質原料に、水と発泡剤とを添加したスラリーを発泡及び半硬化させ、得られる半硬化体を例えばオートクレーブにて高温高圧水蒸気養生を行うことによって製造される。
【０００３】
このようにして製造される軽量気泡コンクリートは、内部に気泡と細孔を含むため、非常に軽量でありながら、高い耐火性及び断熱性を備え、強度も比較的高いなど優れた性能を有する。このため、軽量気泡コンクリートは、例えば建築物用外壁材などに用いられている。
【０００４】
ここで、軽量気泡コンクリートが建築物用外壁材として用いられる場合には、防水性や意匠性などを付与する観点から、塗料などで表面仕上げを行う必要がある。特許文献１には、軽量気泡コンクリートパネルの表面に下地塗料材を塗着し、その上表面に建築仕上げ塗料材として主材塗料材及び上塗り塗料材を順に積層して構成された表面加工パネルが記載されている。
【先行技術文献】
【特許文献】
【０００５】
【特許文献１】特開２０００−１７０３１５号公報
【発明の概要】
【発明が解決しようとする課題】
【０００６】
上記特許文献１においては、軽量気泡コンクリートパネルを塗装する際には、下地塗料材、主材塗料材及び上塗り塗料材を順に塗布しており、少なくとも３回の塗布工程が必要であるが、このような塗装では施工時間が長くなってしまうという問題があった。
【０００７】
また、近年は、下地塗料材と乾式の装飾チップを混入させた上塗り塗料材を用いて２工程で塗布された軽量気泡コンクリートパネルが開発されている。しかしながら、図４にも示すように、このような軽量気泡コンクリートパネルは、多彩感などの意匠性に改善の余地が見られた。さらに、当該軽量気泡コンクリートパネルにおいては、上塗り塗料材を塗布した後にローラー押え工程が必要であり、手間がかかるという問題があった。加えて、乾式の装飾チップは大きさに制限があるため、塗料の隠蔽率が低いという問題もあった。
【０００８】
本発明は、２回の塗布工程で隠蔽率に優れた軽量気泡コンクリート用塗料を提供することを目的とする。また、本発明は、２回の塗布工程で軽量気泡コンクリートへの意匠性の付与が十分にでき、隠蔽率にも優れた軽量気泡コンクリート用塗料を提供することを目的とする。また、本発明は、多彩感などの意匠性に優れた軽量気泡コンクリート構造体、軽量気泡コンクリート構造体の製造方法及び塗装方法を提供することを目的とする。
【課題を解決するための手段】
【０００９】
本発明は、以下の［１］〜［１１］に関する。
［１］第１の塗料及び第２の塗料を備える軽量気泡コンクリート用塗料であって、第１の塗料が下地塗料を含み、第２の塗料が着色高分子粒体を含有し、第２の塗料の隠蔽率が８０％以上である、軽量気泡コンクリート用塗料。
［２］第１の塗料及び第２の塗料を備える軽量気泡コンクリート用塗料であって、第１の塗料が下地塗料を含み、第２の塗料が少なくとも２種の着色高分子粒体を含有する多彩模様塗料を含み、第２の塗料の隠蔽率が８０％以上である、軽量気泡コンクリート用塗料。
［３］少なくとも２種の着色高分子粒体は、粒径が４ｍｍ未満の第１の着色高分子粒体と、粒径が４ｍｍ以上の第２の着色高分子粒体と、を含む、［２］の軽量気泡コンクリート用塗料。
［４］第１の塗料における体質顔料の含有率が、３０質量％を超えて７０質量％未満である、［１］〜［３］のいずれかの軽量気泡コンクリート用塗料。
［５］第１の塗料における着色顔料の含有率が０．１質量％以上１５質量％未満である、［１］〜［４］のいずれかの軽量気泡コンクリート用塗料。
［６］軽量気泡コンクリートと、第１の塗料によって軽量気泡コンクリートの表面上に形成された第１の層と、第２の塗料によって第１の層の表面上に形成された第２の層と、を備え、第１の塗料が下地塗料を含み、第２の塗料が少なくとも２種の着色高分子粒体を含有する多彩模様塗料を含む、軽量気泡コンクリート構造体。
［７］第２の塗料の隠蔽率が８０％以上である、［６］記載の軽量気泡コンクリート構造体。
［８］軽量気泡コンクリート、第１の層及び第２の層を備える軽量気泡コンクリート構造体の製造方法であって、軽量気泡コンクリートの表面上に、第１の塗料を塗布し、第１の層を形成する第１の工程と、第１の層の表面上に、第２の塗料を塗布し、第２の層を形成する第２の工程と、を備え、第１の塗料が下地塗料を含み、第２の塗料が少なくとも２種の着色高分子粒体を含有する多彩模様塗料を含む、軽量気泡コンクリート構造体の製造方法。
［９］第２の塗料の隠蔽率が８０％以上である、［８］記載の軽量気泡コンクリート構造体の製造方法。
［１０］軽量気泡コンクリートを塗装する塗装方法であって、軽量気泡コンクリートの表面上に、第１の塗料を塗布する工程と、第１の塗料により形成された第１の層の表面上に、第２の塗料を塗布する工程と、を備え、第１の塗料が下地塗料を含み、第２の塗料が少なくとも２種の着色高分子粒体を含有する多彩模様塗料を含む、軽量気泡コンクリートの塗装方法。
［１１］第２の塗料の隠蔽率が８０％以上である、［１０］記載の軽量気泡コンクリートの塗装方法。
【発明の効果】
【００１０】
本発明によれば、２回の塗布工程で隠蔽率に優れた軽量気泡コンクリート用塗料を提供することが可能となる。また、本発明によれば、２回の塗布工程で軽量気泡コンクリートへの意匠性の付与が十分にでき、隠蔽率にも優れた軽量気泡コンクリート用塗料を提供することが可能となる。また、本発明によれば、多彩感などの意匠性に優れた軽量気泡コンクリート構造体、軽量気泡コンクリート構造体の製造方法及び塗装方法を提供することができる。
【図面の簡単な説明】
【００１１】
【図１】本実施形態の軽量気泡コンクリート構造体の層構成を示す説明図である。
【図２】本実施形態の軽量気泡コンクリート構造体の断面図である。
【図３】本実施形態の軽量気泡コンクリート構造体の外観を示す画像である。
【図４】従来の軽量気泡コンクリート構造体の外観を示す画像である。
【発明を実施するための形態】
【００１２】
以下、本発明を実施するための形態（以下、「本実施形態」という。）について詳細に説明する。なお、本発明は、以下の実施の形態に限定されるものではなく、その要旨の範囲内で種々変形して実施できる。
【００１３】
（軽量気泡コンクリート構造体）
図１は、本実施形態の軽量気泡コンクリート構造体の層構成を示す説明図である。また、図２は本実施形態の軽量気泡コンクリート構造体１０の断面図である。
【００１４】
図１及び図２に示すように、本実施形態の軽量気泡コンクリート構造体１０は、軽量気泡コンクリート１の一方の表面上に第１の層２が形成されている。また、第１の層２の表面上に第２の層３が形成されている。このように、本実施形態の軽量気泡コンクリート構造体１０は、軽量気泡コンクリート１、第１の層２、及び第２の層３の３層構造である。
【００１５】
軽量気泡コンクリート１は、内部に気泡と細孔を含む軽量気泡コンクリートであれば特に制限されるものではない。例えば、珪石や珪砂を主成分とする珪酸質原料及び石灰質原料に、水、発泡剤を添加したスラリーを発泡及び半硬化させ、得られる半硬化体をオートクレーブなどにて高温高圧水蒸気養生を行うことによって、軽量気泡コンクリート１を得ることができる。
【００１６】
本実施形態において、軽量気泡コンクリート１は、軽量気泡コンクリートパネルであることが好ましい。
【００１７】
第１の層２は、第１の塗料を軽量気泡コンクリート１の表面上に塗布することによって形成された層である。ここで、軽量気泡コンクリート１の表面上には気泡や細孔が含まれる場合がある。このため、第１の塗料が軽量気泡コンクリート１の気泡や細孔に浸入し、乾燥、硬化することによって、第１の層２の一部を形成していてもよい。これにより、第１の層２は、軽量気泡コンクリート１の表面上の気泡や細孔を隠蔽しやすくなる。また、軽量気泡コンクリート構造体１０の防水性も向上しやすくなる。
【００１８】
第１の層２は、厚みが２００〜１０００μｍであることが好ましく、２００〜６００μｍであることがより好ましく、３００〜４００μｍであることがさらに好ましい。
【００１９】
第２の層３は、第２の塗料を第１の層２の表面上に塗布することによって形成された層である。第２の層３の形成により、第１の層２を隠蔽しやすくなる。また、第２の塗料には多彩模様塗料が含まれることから、第２の層３の形成により多彩感等の意匠性に優れた軽量気泡コンクリート構造体１０となる（図３参照）。さらに、第２の層３の形成により、軽量気泡コンクリート構造体１０の防水性も向上しやすくなる。
【００２０】
第２の層３は、厚みが３０〜４００μｍであることが好ましく、３０〜２００μｍであることがより好ましく、４０〜１００μｍであることがさらに好ましい。
【００２１】
（軽量気泡コンクリート用塗料）
本実施形態において、第１の塗料及び第２の塗料は、軽量気泡コンクリート用塗料を構成する塗料である。本実施形態の軽量気泡コンクリート用塗料は、まず第１の塗料が使用され、その後に第２の塗料が使用されることによって軽量気泡コンクリートを塗装することができる塗料であり、第１の塗料及び第２の塗料が一体的に用いられるものである。
【００２２】
第１の塗料は、下地塗料を含む塗料であれば特に制限なく用いることができる。ここで、下地塗料としては、例えば合成樹脂エマルジョン系下地調整材、セメント系下地調整材、カチオン系下地調整材などを用いることができる。
【００２３】
第１の塗料において、体質顔料の含有率が３０質量％を超えて７０質量％未満であることが好ましい。体質顔料の含有率が３０質量％を超えて７０質量％未満であることによって、軽量気泡コンクリート表面の細孔などを隠蔽しやすくなる。
【００２４】
本実施形態において、体質顔料としては、炭酸カルシウム、カオリン、クレー、タルク等が例示される。体質顔料の含有率は、３５〜６５質量％であることがより好ましく、３５〜６０質量％であることがさらに好ましく、４０〜６０質量％であることが特に好ましい。
【００２５】
第１の塗料において、着色顔料の含有率が０．１質量％以上１５質量％未満であることが好ましい。着色顔料の含有率が０．１質量％以上１５質量％未満であることによって、第２の塗料と一体感のある着色性を持たせやすくなり、第２の塗料の透けを防止しやすくなる。第１の塗料において、着色顔料の含有率が１５質量％以上であることにより、第１の塗料における体質顔料の含有量が少なくなり、鮫肌隠蔽性が悪く、第２の塗料と一体感を持ちにくくなる。また、第１の塗料において、着色顔料の含有率が０．１質量％未満であることにより、第１の塗料の透けが高くなり、シーリング目地の隠蔽が悪くなり、第２の塗料と一体感を持ちにくくなる。
【００２６】
本実施形態において、着色顔料としては、二酸化チタン、カーボンブラック、酸化鉄のような無機着色顔料が挙げられる。また、キナクリドン等のキナクリドン系、ピグメントレッド等のアゾ系、フタロシアニンブルー、フタロシアニングリーン等のフタロシアニン系等の有機染料も例示される。着色顔料の含有率は、１質量％以上１５質量％未満であることがより好ましく、３質量％以上１５質量％未満であることがさらに好ましく、３〜１０質量％であることが特に好ましい。
【００２７】
本実施形態における第２の塗料は、少なくとも２種の着色高分子粒体を含有する塗料であって、隠蔽率が８０％以上の塗料であれば特に制限なく用いることができる。第２の塗料は、多彩模様塗料であることが好ましい。ここで、多彩模様塗料とは、液状又はゲル状の２色以上の色の粒が懸濁した塗料であり、１回の塗装で色散らし模様ができる塗料をいう。第２の塗料の隠蔽率はより好ましくは８５％以上である。なお、本発明では、第２の塗料に含まれる着色高分子粒体は、１種類であってもよい。
【００２８】
本実施形態においては、スプレー、ローラー、刷毛等の各種の塗装法に適する観点から、（Ｉ）水性合成樹脂エマルション、感熱ゲル化剤及び着色剤を含有する感熱ゲル化型エマルション組成物を、当該組成物がゲル化する温度以上の温度を有する水中に滴下してゲル化することにより得ることができる２種以上の着色高分子粒体（ゲル状粒子）、及び（ＩＩ）水性合成樹脂エマルション系クリヤー塗料を含有し、該２種以上の着色粒体の色調が相互に異なっている水性多彩模様塗料組成物を、多彩模様塗料として用いることが好ましい。
【００２９】
本実施形態で使用する感熱ゲル化型エマルション組成物は、（ｉ）水性合成樹脂エマルション、（ｉｉ）感熱ゲル化剤及び（ｉｉｉ）着色剤を含有することが好ましい。
【００３０】
水性合成樹脂エマルションとしては、多彩模様塗料の分野で通常用いられているものであれば特に限定されず用いることができるが、建築物内装に用いられているエマルションであって、耐水性、耐アルカリ性及び耐候性に優れ、また、被塗物に対する付着性が良好なものが好ましい。
【００３１】
かかる水性合成樹脂エマルションとしては、より具体的には、アクリル樹脂エマルション、シリコーン変性アクリル樹脂エマルション等が挙げられる。
【００３２】
アクリル樹脂エマルションとしては、例えば、アクリル系モノマー、及び必要に応じてその他のモノマーを、常法に従って乳化重合して得られたエマルションを用いることができる。
【００３３】
アクリル系モノマーとしては、ヒドロキシエチル（メタ）アクリレート、ヒドロキシプロピル（メタ）アクリレート、ヒドロキシブチル（メタ）アクリレート等の水酸基含有アクリル系モノマー；アクリル酸、メタクリル酸等のカルボキシル基含有アクリル系モノマー；メタクリル酸メチル、メタクリル酸エチル、メタクリル酸ｎ−ブチル、メタクリル酸イソブチル、メタクリル酸２−エチルヘキシル、メタクリル酸シクロヘキシル、メタクリル酸ラウリル、メタクリル酸ステアリル等のメタクリル酸アルキル又はシクロアルキルエステル類が挙げられる。
【００３４】
アクリル系モノマーと共重合させるその他のモノマーとしては、例えば、スチレン、メチルスチレン、ビニルトルエン等の芳香族ビニルモノマー類等が使用できる。
【００３５】
シリコーン変性アクリル樹脂エマルションは、例えば、上記したようなアクリル樹脂エマルションに有機シリコーン（例えば、官能基として−ＳｉＯＣＨ３、−ＳｉＯＨを有する有機シリコーン）を添加し、アクリル樹脂と有機シリコーンを常法に従って反応させて得ることができる。
【００３６】
水性合成樹脂エマルションとしては、上記のようにして調製したエマルションを用いてもよく、市販の水性合成樹脂エマルションを用いてもよい。
【００３７】
エマルションに含まれる合成樹脂の物性は、特に限定されるものではないが、Ｔｇが−４０〜＋６０℃のもの、特に−３０〜＋５０℃のものを用いるのが好ましい。
【００３８】
水性合成樹脂エマルションの固形分濃度は、広い範囲から適宜選択できるが、１０〜６０重量％、特に２０〜５０重量％とするのが好ましい。
【００３９】
また、感熱ゲル化型エマルション組成物中の合成樹脂エマルションの固形分に換算した含有量は、全固形分に対して、５〜４０重量％、特に１０〜３５重量％となるような量が好ましい。
【００４０】
感熱ゲル化型エマルション組成物は、上記したような水性合成樹脂エマルションに、感熱ゲル化剤及び着色剤を混合して調製される。
【００４１】
感熱ゲル化剤は、室温を超える温度、好ましくは４０℃以上、より好ましくは６０℃以上、さらに好ましくは７０℃以上で上記感熱ゲル化型エマルション組成物をゲル化させ、得られたゲルが室温に下がってもゲル状態を保つようなものであれば特に限定されず、有機系のもの及び無機系のものがいずれも使用できる。
【００４２】
有機感熱ゲル化剤として、例えばでんぷん及びその誘導体、ノニオン界面活性剤系である、オルガノポリシロキサンのアルキレンオキシド付加物、オルガノポリシロキサンのアルキルフェノールホルマリン縮合物、アルキルフェノール−ホルマリン縮合物のアルキレンオキサイド付加物、ポリビニルメチルエーテル、オルガノポリシロキサンポリエーテル共重合体等を挙げることができ、これらの１種を単独で又は２種以上を組み合わせて用いることができる。ノニオン界面活性剤としては、曇点が３０〜８０℃のものが好ましく用いられる。
【００４３】
有機系の感熱ゲル化剤は、水との混合物として使用することもでき、その際の混合物中の感熱ゲル化剤の濃度は１０〜１００重量％が好ましく、４０〜１００重量％がより好ましい。
【００４４】
一方、無機感熱ゲル化剤としては、例えば亜鉛化合物をアンモニア水に溶解させた溶液（以下、「亜鉛化合物のアンモニア水溶液」という場合がある。）、硝酸アンモニウム、塩化アンモニウム、炭酸ナトリウム、炭酸カリウム、硫酸ナトリウム、塩化カリウム、塩化カルシウム、硫酸カルシウム、硫酸マグネシウム、亜鉛アンモニウム錯塩、硝酸ナトリウム、硝酸鉛、酢酸ソーダ等が挙げられ、これらの１種を単独で又は２種以上を組み合わせて用いることができる。
【００４５】
亜鉛化合物の具体例としては、水酸化亜鉛等が挙げられる。
【００４６】
亜鉛化合物をアンモニア水に溶解させた溶液における亜鉛化合物の濃度は、特に限定されるものではなく、５〜１５重量％、特に２〜１０重量％が好ましい。亜鉛化合物を溶解させるためのアンモニア水の濃度についても特に限定されるものではなく、５〜１０重量％が好ましい。
【００４７】
これらの中でも、本実施形態で用いる感熱ゲル化剤として、オルガノポリシロキサンのアルキレンオキシド付加物，オルガノポリシロキサンのアルキルフェノールホルマリン縮合物，オルガノポリシロキサンポリエーテル共重合体等のオルガノポリシロキサン及び亜鉛化合物のアンモニア水溶液が好ましい。
【００４８】
得られる着色高分子粒体の硬さは感熱ゲル化型エマルション組成物中の感熱ゲル化剤の配合量に比例するので、該配合量は所望するゲル化の程度に応じて適宜設定することができる。感熱ゲル化剤の配合量（有機系感熱ゲル化剤は水との混合物の配合量、亜鉛化合物のアンモニア水溶液を用いる場合は該水溶液の配合量）は、通常、水性合成樹脂エマルション１００重量部に対して、２０〜４０重量部である。
【００４９】
着色剤としては、多彩模様塗料の分野で一般に用いられているものを使用することができる。
【００５０】
例えば、二酸化チタン、カーボンブラック、酸化鉄のような無機着色顔料が挙げられる。
【００５１】
また、キナクリドン等のキナクリドン系、ピグメントレッド等のアゾ系、フタロシアニンブルー、フタロシアニングリーン等のフタロシアニン系等の有機染料も例示される。
【００５２】
本実施形態においては、着色剤としては、耐候性の点から無機顔料を用いるのが好ましい。着色剤の配合量は、特に限定されるものではないが、水性合成樹脂エマルション１００重量部に対して、通常１〜５重量部、好ましくは２〜４重量部である。
【００５３】
感熱ゲル化型エマルション組成物には、上記した成分の他に、体質顔料、分散剤、増粘剤、消泡剤等のような添加剤を必要に応じて適宜配合することができる。
【００５４】
体質顔料としては、炭酸カルシウム、カオリン、クレー、タルク等が例示される。分散剤としては、スルホン酸塩、リン酸塩、ケイ酸塩、ポリオキシエチレンアルキルエーテル等が例示される。増粘剤としては、メチルセルロース、ヒドロキシエチルセルロース、カルボキシメチルセルロース、ポリビニルアルコール等が例示される。消泡剤としては、シリコーン系、鉱物油系の消泡剤が例示される。
【００５５】
これら添加剤の配合量は、特に限定されるものではなく添加剤の種類に応じて適宜設定することができるが、例えば、水性合成樹脂エマルション１００重量部に対して１〜１０重量部、好ましくは２〜７重量部である。
【００５６】
感熱ゲル化型エマルション組成物には、さらに、粘度及び固形分濃度調整のために水を加えてもよい。
【００５７】
本実施形態で用いる感熱ゲル化型エマルション組成物は、水性合成樹脂エマルションに、上記したような感熱ゲル化剤と着色剤、さらに必要に応じて上記したような添加剤を混合して調製される。かくして得られる感熱ゲル化型エマルション組成物は、固形分濃度が１０〜４０重量％であることがより好ましい。
【００５８】
本実施形態の着色高分子粒体は、上記のようにして調製した感熱ゲル化型エマルション組成物を、当該組成物がゲル化する温度以上の温度を有する水中に滴下してゲル化することにより得ることができる。滴下は撹拌下に行うのが好ましい。
【００５９】
水はそのまま用いてもよいし、上記に例示したような消泡剤、分散剤、増粘剤やその他の添加剤（例えば、増膜助剤等）が含まれていてもよい。以下の記載において、水そのもの又は添加剤を配合した水を“水性媒体”という。
【００６０】
水性媒体は、上記感熱ゲル化型エマルション組成物が感熱ゲル化剤によってゲル化するような温度、通常４０℃以上、好ましくは６０℃以上、より好ましくは７０℃以上に加熱しておく。温度の上限は特に限定されるものではないが、水性媒体が沸騰しない程度の温度、例えば水そのものの場合は９８℃以下が望ましい。
【００６１】
感熱ゲル化型エマルション組成物（Ｃ）と水性媒体（Ｍ）の割合は、特に限定されるものではなく適宜設定することができるが、重量比で（Ｃ）：（Ｍ）＝１：１〜１：１０、特に１：１．５〜１：７が好ましい。
【００６２】
感熱ゲル化型エマルション組成物の滴下速度は、所望の着色高分子粒体の大きさ等に応じて適宜設定することができ、水性媒体の温度が著しく下がらない程度、即ち、設定したゲル化温度以下にならないような速度であればよい。
【００６３】
本方法によれば、着色高分子粒体の形状が自由に制御できる。例えば、感熱ゲル化型エマルション組成物の粘度を高くすると、球状の粒体が得られる。
【００６４】
感熱ゲル化型エマルション組成物を板の上をはわせるように流し、水面に広げるように滴下すると、円板状にゲル化する。本実施形態の着色高分子粒体には、かかる円板状のものも含まれる。
【００６５】
水性媒体の撹拌速度も、所望のゲル化粒体の大きさ等に応じて適宜設定することができるが、通常、撹拌器の回転速度として、１００〜１０００ｒｐｍである。撹拌を激しくすれば得られる着色高分子粒体は小さくなり、逆に撹拌を緩やかにすれば得られる着色高分子粒体は大きくなる。従って、所望の形状や大きさに応じて、滴下方法及び撹拌速度を調整すればよい。
【００６６】
滴下後、水性媒体中での滞留時間は、所望の粒体が得られる限り特に限定されるものではないが、通常、２０〜９０分間、好ましくは４０〜７０分間である。
【００６７】
また、感熱ゲル化型エマルション組成物の全量の滴下完了後、滴下時の温度を維持したまま、５〜３０分間、好ましくは１０〜２０分間撹拌を持続してもよい。
【００６８】
かくして感熱ゲル化剤により前記水性合成樹脂エマルション中の樹脂がゲル化すると共に、着色剤がゲル中に均一分散された着色高分子粒体が得られる。
【００６９】
着色高分子粒体は、常法に従って濾過して回収することができる。また、回収する際に、所定の範囲外の粒径のものを除外してもよい。
【００７０】
例えば、最初に大きめの穴のあいた網で濾過して大きな粒体を取り除き、次に濾液の上澄み液を取り除き固形分１５％の粒体溶液を得て、最後に小さめの穴のあいた網で濾過を行って網上に最終目的物の粒体を得ることができる。
【００７１】
着色高分子粒体の不揮発分は、１５〜４０重量％、特に２０〜３５重量％であることが好ましい。
【００７２】
本実施形態の少なくとも２種の着色高分子粒体は、粒径が４ｍｍ未満の第１の着色高分子粒体と、粒径が４ｍｍ以上の第２の着色高分子粒体とを含んでいる。第１の着色高分子粒体の粒径は、１ｍｍ以上４ｍｍ未満であることが好ましく、１．５ｍｍ以上４ｍｍ未満であることがより好ましく、２ｍｍ以上４ｍｍ未満であることがさらに好ましい。第２の着色高分子粒体の粒径は、４ｍｍ以上８ｍｍ以下であることが好ましく、４ｍｍ以上７ｍｍ以下であることがより好ましく、４ｍｍ以上６ｍｍ以下であることがさらに好ましい。第２の塗料において、少なくとも２種の着色高分子粒体の含有率は、６０質量％を超え８０質量％以内であることが好ましい。少なくとも２種の着色高分子粒体の含有率は、６５質量％以上８０質量％以内であることがより好ましく、７０質量％以上８０質量％以上であることがさらに好ましい。この場合、第２の塗料による隠蔽率が８０％以上を維持できる。少なくとも２種の着色高分子粒体の含有率が８０質量％を超える場合、当該着色高分子粒体が塗料に十分に分散せずに、第２の塗料による隠蔽率が８０％以上を維持できなくなる。第２の塗料において、第１の着色高分子粒体の含有率は５０質量％以上７０質量％以内であり、第２の着色高分子粒体の含有率は１０質量％以上３０質量％以内であることが好ましい。第１の着色高分子粒体と、第２の着色高分子粒体とは、互いに異なった色が付されていてもよい。また、第１の着色高分子粒体と、第２の着色高分子粒体との少なくとも一方は、複数に着色されていてもよい。すなわち、第１の着色高分子粒体と、第２の着色高分子粒体との少なくとも一方には、２色以上の色の粒が含まれていてもよい。これらの場合、第２の塗料は多彩模様塗料となり、当該第２の塗料が塗布された軽量気泡コンクリート等の意匠性が向上する。なお、本発明においては、第２の塗料に第２の着色高分子粒体が含まれなくてもよい。この場合であっても、第２の塗料の隠蔽率が８０％以上になり得る。この第１の着色高分子粒体は、単色の粒体から構成されてもよいし、複数色の粒体から構成されてもよい。
【００７３】
粒体の厚さ及び外径は、無作為に選んだ粒体を顕微鏡などで観察して求めることができる。例えば、得られた粒体を水性合成樹脂エマルション系クリヤー塗料と１：１０（重量）の割合で混合し、約１０ｃｍ２のＡＢＳ板に流し塗りをし、乾燥後、顕微鏡にて外径を観測し、求めることができる。粒体の厚さは、例えば、前記塗膜を切断し、切断面を顕微鏡にて観察して粒体の厚さを観測することにより求めることができる。ここで“外径”とは、真円形であれば直径を、楕円形であれば長径を、不定形であれば最も長い径を意味する。
【００７４】
ゲルの硬度は、広い範囲で自由に調整することができ、使用目的に応じて、ゲル化剤の種類や使用量を調整し、最適な硬さを得ることができる。
【００７５】
例えば、ゲルの硬さとしては、ミキサーなどの機械的撹拌では粉砕しないような柔らかさ；刷毛又はローラーでの塗装の際に粒子の変形が少ない、即ち刷毛又はローラー塗りにおける一方向的な粒子の変形がない柔らかさ；スプレーガンの口径に引っかからない程度の柔らかさ；得られる塗装面のざらつきがない程度の柔らかさ；というような条件を満たすような程度であることが好ましい。
【００７６】
かくして得られた着色高分子粒体であって、相互に色調の異なるものの２種以上を、水性合成樹脂エマルション系クリヤー塗料に配合し、本実施形態の水性多彩模様塗料組成物を得ることができる。
【００７７】
ゲル状の着色高分子流体の組成や製造方法については、上記に限定されず、種々の公知技術によって得られたものであってもよい。
【００７８】
この場合、透明のクリヤー塗料だけでなく色の付いたカラークリヤー塗料（例えば、着色顔料、アルミフレーク、パール顔料を含むクリヤー塗料）に着色高分子粒体を配合してもよい。
【００７９】
水性合成樹脂エマルション系クリヤー塗料としては、多彩模様塗料の分野で着色剤を配合するために通常用いられているようなクリヤー塗料を用いることができる。
【００８０】
例えば、上記した感熱ゲル化型エマルション組成物を調製するために用いられる水性合成樹脂エマルション、即ち、アクリル樹脂エマルション、シリコーン変性アクリル樹脂エマルション等を含むクリヤー塗料、その他にも、酢酸ビニル樹脂エマルション、ウレタン樹脂エマルション、アルキド樹脂エマルションを含むクリヤー塗料を用いることができる。
【００８１】
該クリヤー塗料は常法に従って製造してもよいし、市販のものを使用してもよい。
【００８２】
着色高分子粒体の配合量は適宜設定することができるが、多彩模様塗料組成物の全量に基づいて、１〜５０重量％、好ましくは５〜４５重量％とするのが好ましい。配合量が上記上限値以下であると十分なクリヤー塗膜が形成されやすく、また、配合量が上記下限値以上であると特に優れた多彩感の意匠の塗膜が得られるので好ましい。
【００８３】
本実施形態の水性多彩模様塗料組成物は、通常の塗装法、例えば、刷毛、ローラー、スプレーガン塗装等により塗装することができる。
【００８４】
本実施形態の水性多彩模様塗料組成物は、有機溶媒を用いていないため、塗装時の臭気もなく、溶媒による大気汚染のおそれもない。また、本実施形態の組成物は水性であるが、塗装後、短時間で乾燥できる。さらに、本実施形態の多彩模様塗料組成物によれば、刷毛、ローラー、スプレーガン塗装のいずれの塗装法でも、１回の塗装により塗膜が平滑で良好な外観の色散らし模様が得られる。感熱ゲル化剤を用いて得られた高分子着色粒体を多彩模様塗料組成物に配合すると、ミキサーなどの機械的撹拌では着色高分子粒体が粉砕せず、機械的撹拌に対する安定性が優れている。また、該多彩模様塗料組成物は刷毛又はローラー塗りにおける一方向的な粒子の変形がなく、仕上がり外観に優れている。
【００８５】
（軽量気泡コンクリート構造体の製造方法）
本実施形態の軽量気泡コンクリート構造体の製造方法は、軽量気泡コンクリートの表面上に、第１の塗料を塗布し、第１の層を形成する第１の工程と、第１の層の表面上に、第２の塗料を塗布し、第２の層を形成する第２の工程と、を備える。
【００８６】
本実施形態の製造方法において、第１の塗料及び第２の塗料は、刷毛、ローラー、スプレーガン塗装等の通常の方法により、塗布することができる。
【００８７】
第１の工程においては、軽量気泡コンクリートの表面上の気泡やザラ目、細孔等を重点するために、例えば、下塗塗料を含む第１の塗料を所要量（例えば０．９〜１．１ｋｇ／ｍ２）、万能ガンで吹き付け、防水性と仕上げの良好な状態を確保することが好ましい。
【００８８】
さらに、第１の工程においては上記吹き付け後、例えば５分以内に、ローラーや補助的に刷毛を用いて塗装面全体のしごき塗装（吹付だけでは十分でないザラ目や気泡を埋めると同時に余分な塗料をかきとる作業）を行うことが好ましい。
【００８９】
第２の工程においては、上記第１の工程後に第１の塗料が乾燥し形成された第１の層の乾燥状態を確認することが好ましい。具体的には、第１の層の塗膜に指で触れて、ずれないかを確認すればよい。
【００９０】
次に、第２の工程においては、第１の層の表面上に第２の塗料を塗布し、第２の層を形成する。例えば、多彩模様塗料を含む第２の塗料を所要量（例えば０．３５〜０．４５ｋｇ／ｍ２）、万能ガンで塗付量が均一になるように吹き付けることが好ましい。これにより、第２の層として、装飾性の高い壁面意匠を第１の層上に形成することができる。
【００９１】
第２の工程後、乾燥時間は、例えば２３℃環境下で２４時間以上が好ましい。
【００９２】
（軽量気泡コンクリートの塗装方法）
本実施形態においては、軽量気泡コンクリートの表面上に、第１の塗料を塗布する工程と、第１の塗料により形成された第１の層の表面上に、第２の塗料を塗布する工程と、を備える、軽量気泡コンクリートの塗装方法を提供することもできる。
【実施例】
【００９３】
以下、実施例に従って本発明を更に詳細に説明するが、本発明はこれらに限定されるものではない。
【００９４】
実施例及び比較例で用いた原料は下記のとおりである。
ゲル状粒子（小白）：水５００質量部、乳化安定剤２５質量部、分散剤２５質量部、増粘剤２５質量部、増粘助剤５０質量部、消泡剤３質量部を配合して水性媒体を調製した。また、アクリル樹脂エマルジョン１００質量部、感熱ゲル化剤３０質量部、水２００質量部、白色顔料２．５質量部、増粘剤２質量部、消泡剤３質量部を配合して得られ感熱ゲル化エマルジョン組成物を調製した。次に、水性媒体を７０℃で加熱し、撹拌速度５００ｒｐｍで攪拌しながら、感熱ゲル化エマルジョン組成物を６０分かけて滴下した。滴下終了後、１０分間７０℃に保つように加熱しながら攪拌を続け、加熱を終了してから３０分後に攪拌を停止し、放冷した。その後、８メッシュの網でろ過し、着色高分子粒体であるゲル状粒子（小白）を得た。光学顕微鏡で無作為に選び観察したところ、粒径は２〜４ｍｍであった。
ゲル状粒子（大白）：撹拌速度５００ｒｐｍの点以外はゲル状粒子（小白）と同様にし、ゲル状粒子（大白）を得た。粒径は４〜６ｍｍであった。
ゲル状粒子（小黒）：白色顔料の代わりに黒色顔料を２．５質量部用いる以外はゲル状粒子（小白）と同様にし、ゲル状粒子（小黒）を得た。粒径は２〜４ｍｍであった。
ゲル状粒子（小グレー）：白色顔料と黒色顔料を１：１の割合で計２．５質量部用いる以外はゲル状粒子（小白）と同様にし、ゲル状粒子（小グレー）を得た。粒径は２〜４ｍｍであった。
ゲル状粒子（大グレー）：撹拌速度５００ｒｐｍで、白色顔料と黒色顔料を１：１の割合で計２．５質量部用いる以外はゲル状粒子（小白）と同様にし、ゲル状粒子（大グレー）を得た。粒径は４〜６ｍｍであった。
ゲル状粒子（大黒）：撹拌速度５００ｒｐｍで、白色顔料の代わりに黒色顔料を２．５質量部用いる以外はゲル状粒子（小白）と同様にし、ゲル状粒子（大黒）を得た。粒径は４〜６ｍｍであった。
乾式チップ（小白）：白色の粉砕したリンペン状塗膜。
乾式チップ（小黒）：黒色の粉砕したリンペン状塗膜。
乾式チップ（小グレー）：グレー色の粉砕したリンペン状塗膜。
クリヤー：樹脂を２０重量部、造膜助剤を２重量部配合しクリヤーを調整した。
グランロック下塗ホワイト：樹脂を２０重量部、体質顔料を６０重量部、着色顔料を３重量部配合しグランロック下塗ホワイトを調整した。
グランロック下塗クリヤー：樹脂を２０重量部、体質顔料を６０重量部配合し、グランロック下塗クリヤーを調整した。
プリティアン下塗：樹脂を４０重量部、体質顔料を３０重量部、着色顔料を１０重量部配合しプリティアン下塗を調整した。
カラーバインダー（ＴＬ）ホワイト：樹脂を４０重量部、体質顔料を７重量部、着色顔料を１５重量部配合しカラーバインダー（ＴＬ）ホワイトを調整した。
イベリアン下塗：樹脂を２０重量部、体質顔料を６０重量部、着色顔料を１重量部配合しイベリアン下塗を調整した。
着色顔料：リオファーストホワイトＳＦ６１０。
体質顔料：炭酸カルシウムＫ−１。
【００９５】
本実施例で用いた評価項目及びその評価方法は下記のとおりである。
（隠蔽率）
隠蔽率は、塗料が下地の色の差を覆い隠す度合を示し、以下の式で算出できる。なお、Ｌ値は明度を指す。
隠蔽率（％）＝（ΔＬ１−ΔＬ２）／ΔＬ１×１００
ΔＬ１：黒と白とに塗り分けて作った下地の黒白部分のΔＬ値
ΔＬ２：黒と白とに塗り分けて作った下地の上に塗装した場合の黒白部分のΔＬ値
（多彩感）
軽量気泡コンクリート構造体の多彩感について評価を行った。具体的には、評価対象から３０ｃｍ、２ｍ、５ｍの三段階で多彩模様が認識できるか否かの検査を行い、いずれの距離からも多彩模様が明確に認識できる軽量気泡コンクリート構造体は、多彩感があり意匠性、装飾性の高いものと判定した。
（シーリング目地隠蔽性）
マンセル値Ｎ−６相当シーリング目地と、軽量気泡コンクリートとのそれぞれに第１の塗料を吹き付け後ローラーにてしごき塗装し、乾燥させた。乾燥後の第１塗料上に第２の塗料を塗装乾燥させた。第２塗料を塗装した後の軽量気泡コンクリート上のＬ値と、シーリング目地上のＬ値との差が１以下であるか否かを確認した。
○：軽量気泡コンクリート上のＬ値と、シーリング目地上のＬ値との差が１以下
×：軽量気泡コンクリート上のＬ値と、シーリング目地上のＬ値との差が１より大きい
（鮫肌隠蔽性）
軽量気泡コンクリート表面の一部をサンドペーパー＃１００で削ることによって鮫肌を平坦化し、軽量気泡コンクリートの当該表面上に第１塗料を塗装乾燥させた後に、乾燥後の第１塗料上に第２の塗料を塗装乾燥させた。第２の塗料が塗装された軽量気泡コンクリートの表面において、サンドペーパー＃１００で削られた部分とそれ以外の部分との間に、外観に差があるか否かを確認した。
○：サンドペーパー＃１００で削られた部分とそれ以外の部分との間に、外観に差がない
×：サンドペーパー＃１００で削られた部分とそれ以外の部分との間に、外観に差がある
（０．５ｋｇ／ｍ２  シーリング目地隠蔽性）
０．５ｋｇ／ｍ２の塗布量で塗装を行い、マンセル値Ｎ−６相当シーリング目地と、軽量気泡コンクリートとのそれぞれに第１の塗料を吹き付け後ローラーにてしごき塗装し、乾燥させた。乾燥後の第１塗料上に第２の塗料を塗装乾燥させた。第２塗料を塗装した後の軽量気泡コンクリート上のＬ値と、シーリング目地上のＬ値との差が１以下であるか否かを確認した。
○：軽量気泡コンクリート上のＬ値と、シーリング目地上のＬ値との差が１以下
×：軽量気泡コンクリート上のＬ値と、シーリング目地上のＬ値との差が１より大きい
【００９６】
表１〜３のとおり、実施例１〜６、比較例１〜１０の塗料を配合し、隠蔽率を測定した。
【００９７】
【表１】
2019112639.tif 000003
【００９８】
【表２】
2019112639.tif 000004
【００９９】
【表３】
2019112639.tif 000005
【０１００】
表４のとおり、実施例１１〜１３、比較例１１〜１３の塗料を配合し、多彩感の評価を行った。
【０１０１】
【表４】
2019112639.tif 000006
【０１０２】
表５、６のとおり、参照例１〜１０の塗料を配合し、シーリング目地隠蔽性、鮫肌隠蔽性の評価を行った。
【０１０３】
【表５】
2019112639.tif 000007
【０１０４】
【表６】
2019112639.tif 000008
【０１０５】
表７、８のとおり、参照例１１〜１９の塗料を配合し、０．５ｋｇ／ｍ２シーリング目地隠蔽性、ＡＬＣ鮫肌隠蔽性の評価を行った。
【０１０６】
【表７】
2019112639.tif 000009
【０１０７】
【表８】
2019112639.tif 000010
【符号の説明】
【０１０８】
１…軽量気泡コンクリート、２…第１の層、３…第２の層、４…第１のゲル状粒子、５…第２のゲル状粒子、１０…軽量気泡コンクリート構造体。
【図１】
2019112639.tif 000011
【図２】
2019112639.tif 000012
【図３】
2019112639.tif 000013
【図４】
2019112639.tif 000014
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
第１の塗料及び第２の塗料を備える軽量気泡コンクリート用塗料であって、
前記第１の塗料が３０質量％以上７０質量％未満の体質顔料と、３質量％以上１５質量％未満の着色顔料とを有する下地塗料を含み、前記第２の塗料が着色高分子粒体を含有し、
前記第２の塗料の隠蔽率が８０％以上である、軽量気泡コンクリート用塗料。
【請求項２】
第１の塗料及び第２の塗料を備える軽量気泡コンクリート用塗料であって、
前記第１の塗料が３０質量％以上７０質量％未満の体質顔料と、３質量％以上１５質量％未満の着色顔料とを有する下地塗料を含み、前記第２の塗料が少なくとも２種の着色高分子粒体を含有する多彩模様塗料を含み、
前記第２の塗料の隠蔽率が８０％以上である、軽量気泡コンクリート用塗料。
【請求項３】
前記少なくとも２種の着色高分子粒体は、粒径が４ｍｍ未満の第１の着色高分子粒体と、粒径が４ｍｍ以上の第２の着色高分子粒体と、を含む、請求項２記載の軽量気泡コンクリート用塗料。
【請求項４】
軽量気泡コンクリートと、第１の塗料によって前記軽量気泡コンクリートの表面上に形成された第１の層と、第２の塗料によって前記第１の層の表面上に形成された第２の層と、を備え、
前記第１の塗料が３０質量％以上７０質量％未満の体質顔料と、３質量％以上１５質量％未満の着色顔料とを有する下地塗料を含み、前記第２の塗料が少なくとも２種の着色高分子粒体を含有する多彩模様塗料を含む、軽量気泡コンクリート構造体。
【請求項５】
前記第２の塗料の隠蔽率が８０％以上である、請求項４に記載の軽量気泡コンクリート構造体。
【請求項６】
軽量気泡コンクリート、第１の層及び第２の層を備える軽量気泡コンクリート構造体の製造方法であって、
前記軽量気泡コンクリートの表面上に、第１の塗料を塗布し、前記第１の層を形成する第１の工程と、
前記第１の層の表面上に、第２の塗料を塗布し、前記第２の層を形成する第２の工程と、を備え、
前記第１の塗料が３０質量％以上７０質量％未満の体質顔料と、３質量％以上１５質量％未満の着色顔料とを有する下地塗料を含み、前記第２の塗料が少なくとも２種の着色高分子粒体を含有する多彩模様塗料を含む、軽量気泡コンクリート構造体の製造方法。
【請求項７】
前記第２の塗料の隠蔽率が８０％以上である、請求項６に記載の軽量気泡コンクリート構造体の製造方法。
【請求項８】
軽量気泡コンクリートを塗装する塗装方法であって、
前記軽量気泡コンクリートの表面上に、第１の塗料を塗布する工程と、
前記第１の塗料により形成された第１の層の表面上に、第２の塗料を塗布する工程と、を備え、
前記第１の塗料が３０質量％以上７０質量％未満の体質顔料と、３質量％以上１５質量％未満の着色顔料とを有する下地塗料を含み、前記第２の塗料が少なくとも２種の着色高分子粒体を含有する多彩模様塗料を含む、軽量気泡コンクリートの塗装方法。
【請求項９】
前記第２の塗料の隠蔽率が８０％以上である、請求項８に記載の軽量気泡コンクリートの塗装方法。
【手続補正２】
【補正対象書類名】明細書
【補正対象項目名】０１０５
【補正方法】変更
【補正の内容】
【０１０５】
表７のとおり、参照例１１〜１４の塗料を配合し、０．５ｋｇ／ｍ２シーリング目地隠蔽性、ＡＬＣ鮫肌隠蔽性の評価を行った。
【手続補正３】
【補正対象書類名】明細書
【補正対象項目名】０１０７
【補正方法】削除
【補正の内容】